FR 2913309 A1 20080912 FR 0801108 A 20080228 La présente invention concerne un procédé pour la protection contre les insectes, notamment les termites des surfaces à bâtir. Actuellement, la protection antitermites du bâti avant construction est réalisée par l'utilisation des méthodes suivantes : l'aspersion, la pulvérisation ou l'épandage de produits liquides contenant une dose d'insecticide. Une autre méthode existe consistant à dérouler un film dont les lés sont préexistants et auquel est intégré un insecticide. Le décret du 27 juin 2006 relatif à l'application des articles R 112.2 et R 112.4 du Code de la construction et de l'habitation réglemente la protection du bâti contre leur infestation par les termites. Ce décret définit les types de méthodes qui peuvent être utilisés pour la protection du bâti, soit par une barrière physique, physico-chimique ou de contrôle. Ce décret rend non conforme le traitement du sol par pulvérisation d'insecticide. La présente invention a pour objectif de permettre une protection efficace contre les termites dans le respect de cette nouvelle réglementation. A cet effet, il a déjà été proposé d'appliquer sur une surface à traiter une composition à base de polyuréthanes renfermant un agent insecticide. Il est connu que les polyuréthanes sont obtenus par condensation de polyisocyanates avec des polyols. Une telle application d'une composition à base de polyuréthanes n'est toutefois pas de nature à donner satisfaction compte tenu du coût des polyuréthanes, et surtout du caractère corrosif et nocif, voire toxique des polyisocyanates dont la mise en oeuvre nécessite un équipe-ment individuel de protection spécifique et en particulier un masque de protection. La présente invention a pour objet de remédier à cet incon-vénient. A cet effet, elle propose un procédé pour la protection contre les insectes, notamment les termites des surfaces à bâtir caractérisé en ce que l'on pulvérise sur la surface à traiter une composition polymérisable constituée par une dispersion ou une émulsion aqueuse d'un liant filmo- gène renfermant un agent insecticide et susceptible de durcir par évapo- ration d'eau en moins de 12 heures de façon à obtenir un film de protection uniforme continu à la partie interne duquel l'agent insecticide se trouve encapsulé. Il est à noter que dans le cadre de l'invention, l'expression composition polymérisable doit être comprise dans un sens très large et désigne en fait toute composition de nature à former sur le sol, après application et séchage, un film continu qui s'étend sur toute la surface à construire, permettant le passage des gaines et des canalisations. Ce film épouse parfaitement les contours du bâti et forme ainsi une barrière physico-chimique empêchant la pénétration des insectes, notamment des termites dans l'ensemble de la surface protégée par la présence de l'insecticide qui est encapsulé à la partie interne du film. Selon l'invention, le liant filmogène est choisi dans le groupe formé par les polymères ou copolymères acryliques, styrène-acryliques, ou vinyliques, ainsi que par les latex naturels, les siloxanes, les dispersions 15 ou émulsions de cires naturelles ou synthétiques et les dispersions ou émulsions de polyoléfines et leurs mélanges. Le procédé conforme à l'invention permet donc de recouvrir avant construction du bâti la surface à traiter d'un revêtement formant un film continu après séchage. 20 Ce revêtement peut avantageusement être appliqué par pulvérisation à l'aide d'un pistolet pneumatique classique, ou d'un pistolet haute pression de type Airless , ou encore d'un pistolet moyenne pression de type Airmix . Selon l'invention, on applique au moins 50 ml, en règle gé-25 nérale de l'ordre de 50 ml à 500 ml de composition polymérisable par mètre carré de surface à traiter. A l'application, cette composition s'étale de manière homo-gène sur la surface à protéger et forme après séchage un film uniforme dont l'épaisseur est en règle générale de l'ordre de 250 m. 30 Un tel film présente l'avantage de ne pas pénétrer dans un support tel que sable ou remblais après pulvérisation. Il peut être appliqué non seulement sur des surfaces essentiellement horizontales mais également sur des surfaces verticales ou fortement inclinées (parpaings, panneaux de coffrage, parois externes de 35 canalisations, enduits bitumineux, membranes d'étanchéité, ...) de façon à former une barrière de protection physico-chimique continue et durable de nature à satisfaire à la législation. Les insecticides ajoutés à la composition polymérisable sont variables et concernent l'ensemble des molécules appartenant à la classe pt 18 de la directive biocide. On peut notamment avoir recours à des insecticides sui-5 vants : la bifenthrine, le chlorfénapyr, le fipronil ou à la permethrine. A titre d'exemple, on peut ajouter à la composition polymé-risable de 0,10 à 1,00 % en poids de bifenthrine. Selon une autre caractéristique de l'invention, la composition polymérisable renferme des charges minérales et/ou des pigments. 10 Ces composants ont pour fonction de colorer la composition polymérisable et donc de mieux maîtriser son application sur la surface à traiter. De plus, la charge minérale permet d'abaisser notablement le coût de cette composition, et également de faciliter et d'améliorer son 15 séchage après application. Les charges minérales ainsi ajoutées à la composition polymérisable peuvent avantageusement être choisies dans le groupe constitué par le carbonate de calcium, la dolomie, le talc, le mica, le sulfate de baryum, l'hydrate d'alumine, le lithopone, le sulfure de zinc, et la silice et 20 leurs mélanges. Il s'agit là de charges minérales courantes facilement disponibles dans le commerce. De telles charges minérales peuvent avantageusement avoir une granulométrie comprise entre 0,1 et 100 m, de préférence entre 5 et 25 50 m. Selon une autre caractéristique de l'invention, la composition polymérisable renferme des additifs de conformation de préférence choisis dans le groupe constitué par les agents dispersants, les agents antimousse, les agents épaississants, les agents coalescents et leurs mé- 30 langes. Ces additifs de conformation ont pour fonction de permettre d'adapter la composition polymérisable de façon à permettre d'obtenir un revêtement qui s'étale de manière homogène sur la surface à protéger à l'application et forme un film fin uniforme après séchage. 35 Selon une caractéristique particulièrement avantageuse de l'invention, la composition polymérisable renferme en proportion pondérale 10 à 50 %, de préférence 30 à 40 % de liant filmogène. Selon une autre caractéristique particulièrement avantageuse de l'invention, la composition polymérisable renferme en proportion pondérale : de 0 à 70 % de charges minérales, de 0 à 1 % d'agents dispersants, de 0 à 1 % d'agents antimousse, - de 0 à 5 % d'agents de coalescence, - de 0,2 à 5 % d'agents épaississants, et de 0 à 0,5 % d'agents mouillants. Io Pour que le procédé conforme à l'invention puisse donner entière satisfaction, il est nécessaire qu'après son application, la composition polymérisable sèche en moins de 12 heures pour permettre d'intervenir sur le chantier dès le lendemain de cette application, en particulier pour couler une dalle de béton. 15 Or, un tel impératif peut parfois poser des problèmes par temps froid ou en présence d'une humidité élevée. Pour remédier à cet inconvénient, il est proposé, selon une autre caractéristique de l'invention, d'ajouter à une telle composition polymérisable un agent activateur de prise, notamment constitué par un 20 liant hydraulique, de préférence dispersé dans un solvant organique. Ce liant hydraulique peut à titre d'exemple être constitué par du ciment Portland, un aluminate de calcium ou un sulfate de calcium éventuellement associé à des additifs connus de nature à ajuster les temps de prise, en les retardant ou en les accélérant tel qu'à titre 25 d'exemple carbonate de lithium et/ou bicarbonate de sodium. Selon l'invention, on ajoute de préférence à la composition polymérisable 30 à 70 % en poids d'agent activateur de prise. L'invention concerne également un film de protection anti insectes, notamment antitermites obtenu par la mise en oeuvre du procédé 30 susmentionné. Ce film de protection est caractérisé en ce qu'il est constitué par un film uniforme continu à la partie interne duquel un agent insecticide est encapsulé. Il est à noter qu'un tel film peut également faire office de 35 film hydrofuge permettant d'éviter les remontées d'humidité. Les caractéristiques du procédé et du film de protection qui font l'objet de l'invention seront décrites plus en détail en se référant aux 5 exemples ci-dessous de compositions polymérisables pouvant être appliquées par le procédé conforme à l'invention. EXEMPLE 1 Composition polymérisable Fournisseur Masse Solvant Eau 100,00 Agent dispersant Coatex P90 Coatex 2,00 Agent antimousse Clerol PLB 847 Cognis 2,00 Charge Durcal 10 Omya 400,00 Pigment Tiona 595 Millenium 20,00 Liant Acronal 290 D BASF 444,00 Agent coalescent Dowanol PnB Dow Chemicals 20,00 Agent épaississant Rhealis 1230 Coatex 12,00 Total 1 000,00 EXEMPLE 2 Composition polymérisable Fournisseur Masse Solvant Eau 361,00 Agent dispersant Coatex P900 Coatex 1,00 Agent antimousse Clerol PLB 847 Cognis 2,00 Charge Durcal 10 Omya 100,00 Liant Acronal 290 D BASF 500,00 Agent coalescent Dowanol PnB Dow Chemicals 20,00 Agent épaississant Rhealis 1230 Coatex 16,00 Total 1 000,00 EXEMPLE 3 Composition polymérisable Fournisseur Masse Solvant Eau 200,00 Agent dispersant Coatex P90 Coatex 2,00 Agent antimousse Clerol PLB 847 Cognis 2,00 Charge Durcal 10 Omya 578,00 Liant Acronal 290 D BASF 200,00 Agent coalescent Dowanol PnB Dow Chemicals 10,00 Agent épaississant Rhealis 1230 Coatex 8,00 Total 1 000,00 105 EXEMPLE 4 Composition polymérisable Fournisseur Masse Solvant Eau 482,00 Agent dispersant Coatex P90 Coatex 1,00 Agent antimousse Clerol PLB 847 Cognis 2,00 Pigment Tiona 595 Millenium 10,00 Liant Acronal S559 BASF 500,00 Agent coalescent Dowanol PnB Dow Chemicals Agent épaississant Kelcocrete 80 CP Kelco 5,00 Total 1 000,00 EXEMPLE 5 Composition polymérisable Fournisseur Masse Solvant Eau Agent dispersant Coatex P90 Coatex Agent antimousse Clerol PLB 847 Cognis 2,00 Liant Acronal S559 BASF 993,00 Agent épaississant Kelcocrete 80 CP Kelco 5,00 Total 1 000,00 EXEMPLE 6 Composition polymérisable Fournisseur Masse Solvant Eau 260,00 Agent dispersant Coatex P900 Coatex 1,00 Agent antimousse Clerol PLB 847 Cognis 2,00 Charge Durcal 10 Omya 200,00 Liant Vinnapas CEF 52 W Wacker 534,00 Agent épaississant Rhealis 1230 Coatex 3,00 Total 1 000,00 6 105 EXEMPLE 7 Composition polymérisable Fournisseur Masse Solvant Eau 130,00 Agent dispersant Coatex P90 Coatex 2,00 Agent antimousse Clerol PLB 847 Cognis 2,00 Charge Durcal 10 Omya 404,00 Liant 1 Silres BS 1306 Wacker 224,00 Liant 2 Acronal S559 BASF 224,00 Agent épaississant 1 Viscoatex 46 Coatex 4,00 Agent épaississant 2 Rhealis 1230 Coatex 10,00 Total 1 000,00 EXEMPLE 8 Composition polymérisable Fournisseur Masse Solvant Eau 138,00 Agent dispersant Coatex P90 Coatex 2,00 Agent antimousse Clerol PLB 847 Cognis 2,00 Charge Durcal 10 Omya 427,00 Liant 1 Silres BS 45 Wacker 211,00 Liant 2 Acronal S559 BASF 211,00 Agent coalescent Dowanol PnB Dow Chemicals 0,00 Agent épaississant Viscoatex 46 Coatex 9,00 Total 1 000,00 EXEMPLE 9 Composition polymérisable Fournisseur Masse Solvant Eau 129,00 Agent dispersant Coatex P90 Coatex 2,00 Agent antimousse Clerol PLB 847 Cognis 2,00 Charge Durcal 10 Omya 225,00 Liant 1 Silres BS 1306 Wacker 314,00 Liant 2 Acronal S559 BASF 314,00 Agent coalescent Dowanol PnB Dow Chemicals 0,00 Agent épaississant Viscoatex 46 Coatex 14,00 Total 1 000,00 7 EXEMPLE 10 Composition polymérisable Fournisseur Masse Solvant Eau 129,00 Agent dispersant Coatex P90 Coatex 2,00 Agent antimousse Clerol PLB 847 Cognis 2,00 Charge Durcal 10 Omya 398,00 Liant Permanol AP5 Clariant 438,00 Agent épaississant Viscoatex 46 Coatex 31,00 Total 1 000,00 EXEMPLE 11 Composition polymérisable Fournisseur Masse Solvant Eau 131,00 Agent dispersant Coatex P90 Coatex 2,00 Agent antimousse Clerol PLB 847 Cognis 2,00 Charge Durcal 10 Omya 414,00 Liant 1 Baysilone Emulsion WA Momentive 227,00 Liant 2 Acronal S559 BASF 214,00 Agent épaississant Viscoatex 46 Coatex 10,00 Total 1 000,00 EXEMPLE 12 Composition polymérisable Fournisseur Masse Solvant Eau 112,00 Agent dispersant Coatex P90 Coatex 2,00 Agent antimousse Clerol PLB 847 Cognis 2,00 Charge Durcal10 Omya 482,00 Liant Licomer W483 Clariant 377,00 Agent épaississant Viscoatex 46 Coatex 25,00 Total 1 000,00 8 5 EXEMPLE 13 A ù Composition polymérisable Fournisseur Masse Solvant Eau 120,00 Agent dispersant Coatex P90 Coatex 2,00 Agent antimousse Clerol PLB 847 Cognis 2,00 Charge Durcal 10 Omya 420,00 Liant Acronal 290D BASF 448,00 Agent épaississant Viscoatex 46 Coatex 8,00 Total 1 000,00 B ù Agent activateur de prise Fournisseur Masse Solvant Dowanol PnB Dow Chemicals 200,00 Agent dispersant Acide isostéarique Cognis 0,30 Liant hydraulique Ciment fondu Kerneos L 1 000,00 Total 1 200,30 EXEMPLE 14 A ù Composition polymérisable Fournisseur Masse Solvant Eau 120,00 Agent dispersant Coatex P90 Coatex 2,00 Agent antimousse Clerol PLB 847 Cognis 2,00 Charge Durcal 10 Omya 420,00 Liant Acronal S559 BASF 448,00 Agent épaississant Rhealis 1230 Coatex 8,00 Total 1 000,00 B ù Agent activateur de prise Fournisseur Masse Solvant Dowanol PnB Dow Chemicals 200,00 Agent dispersant Acide isostéarique Cognis 1,70 Accélérateur Carbonate de lithium Brenntag 0,15 Liant hydraulique Secar 51 Kerneos 1 000,00 Total 1 201,85 9 10 EXEMPLE 15 A ù Composition polymérisable Fournisseur Masse Solvant Eau 120,00 Agent dispersant Coatex P90 Coatex 2,00 Agent antimousse Clerol PLB 847 Cognis 2,00 Charge Mikhart 15 La Provençale 420,00 Liant Acronal S559 BASF 448,00 Agent épaississant Rhealis 1230 Coatex 8,00 Total 1 000,00 B ù Agent activateur de prise Fournisseur Masse Solvant Dowanol PnB Dow Chemicals 200,00 Agent dispersant Acide isostéarique Cognis 1,00 Accélérateur Carbonate de lithium Brenntag 0,25 Liant hydraulique Secar 51 Kerneos 1 000,00 Total 1 201,25 10 EXEMPLE 16 A ù Composition polymérisable Fournisseur Masse Solvant Eau 481,00 Agent dispersant Coatex P90 Coatex 1,00 Agent mouillant Envirogem E360 Air Products 1,00 Agent antimousse Clerol PLB 847 Cognis 2,00 Pigment Tiona 595 Millenium 10,00 Liant Acronal S559 BASF 500,00 Agent épaississant Kelcocrete 80 CP Kelco 5,00 Total 1 000,00 B ù Agent activateur de prise Fournisseur Masse Solvant Dowanol PnB Dow Chemicals 200,00 Agent dispersant Acide isostéarique Cognis 1,70 Accélérateur Carbonate de lithium Brenntag 0,15 Liant hydraulique Secar 51 Kerneos 1 000,00 Total 1 201,85 Selon les exemples 13 à 16, les constituants A et B doivent être mélangés de manière à obtenir un mélange homogène. Il est à noter que les différents constituants de ces compositions sont désignés sous leur référence commerciale. Les natures chimiques de ces constituants sont les suivantes: Acronal 290D : Dispersion aqueuse de styrène acrylique to Acronal S559 : Dispersion aqueuse de styrène acrylique Coatex P90 : dispersant acrylique Clerol PLB 847 : copolymère d'oxyde d'éthylène et d'oxyde de propylène Durcal 10 : carbonate de calcium Tiona 595 : Dioxyde de titane 15 Dowanol PnB : éther de glycol Rhéalis 1230 : épaississant acrylique Tioxyde R-HD2 : dioxyde de titane Kelcocrete 80 : (épaississant, gomme de xanthane) Vinnapas CEF 52W : Dispersion de copolymère d'acétate de vinyle et de 20 chlorure de vinyle Silres BS 1306 : émulsion de silicone Silres BS 45 : émulsion de silicone Permanol AP5 : émulsion de polyéthylène 11 Viscoatex 46 : épaississant acrylique Baysilone émulsion WA : émulsion de silicone Licomer W 483 : émulsion de cire de carnauba Secar 51 : aluminate de calcium Mikhart 15 : carbonate de calcium naturel broyé. Toutes ces compositions doivent être complétées par 0,25 % de bifenthrine ou 1,5 % de permethrine. Il est à noter que, en fonction d'une température d'application pouvant varier entre 10 et 0 C, les temps de séchage sont compris entre 15 mn et 1 heure pour la composition conforme à l'exemple 14, entre 2 heures et 10 heures pour la composition conforme à l'exemple 15 et entre 3 heures et 10 heures pour la composition conforme à l'exemple 16. La composition conforme à l'exemple 14 sèche de toute évi-15 dence trop rapidement. La composition conforme à l'exemple 16 est particulière-ment avantageuse dans la mesure où elle ne comporte pas de charge et forme donc un film beaucoup plus résistant. 20 REVENDICATIONS 1 ) Procédé pour la protection contre les insectes, notamment les termites des surfaces à bâtir caractérisé en ce que l'on pulvérise sur la surface à traiter une composition polymérisable constituée par une dispersion ou une émulsion aqueuse d'un liant filmogène renfermant un agent insecticide et susceptible de durcir par évaporation d'eau en moins de 12 heures de façon à obtenir un film de protection uniforme continu à la partie interne duquel l'agent insecticide se trouve encapsulé, le liant filmogène étant choisi dans le groupe formé par les polymères ou copolymères acryliques, styrène-acryliques, ou vinyliques, ainsi que par les latex naturels, les siloxanes, les dispersions ou émulsions de cires naturelles ou synthétiques et les dispersions ou émulsions de polyoléfines et leurs mélanges. 2 ) Procédé selon la revendication 1, caractérisé en ce que l'agent insecticide est choisi dans le groupe formé par la liste des insecticides suivants : la bifenthrine, le chlorfénapyr, le fipronil ou à la per-20 methrine, et leurs mélanges. 3 ) Procédé selon l'une quelconque des revendications 1 et 2, caractérisé en ce que la composition polymérisable renferme des charges minérales et/ou des 25 pigments. 4 ) Procédé selon la revendication 3, caractérisé en ce que la. composition polymérisable renferme des charges minérales choisies 30 dans le groupe formé par le carbonate de calcium, la dolomie, le talc, le mica, le sulfate de baryum, l'hydrate d'alumine, le lithopone, le sulfure de zinc, la silice, et leurs mélanges. 5 ) Procédé selon l'une quelconque des revendications 1 à 4, 35 caractérisé en ce que la composition polymérisable renferme des additifs de conformation de préférence choisis dans le groupe constitué par les agents dispersants, les 14 agents antimousse, les agents épaississants, les agents coalescents, et leurs mélanges. 6 ) Procédé selon l'une quelconque des revendications 1 à 5, caractérisé en ce que la composition polymérisable renferme en proportion pondérale 10 à 50 %, de préférence 30 à 40 %, de liant filmogène. 7 ) Procédé selon la revendication 6, 1 o caractérisé en ce que la composition polymérisable renferme en proportion pondérale : de 0 à 70 % de charges minérales, de 0 à 1 % d'agents dispersants, de 0 à 1 % d'agents antimousse, 15 de 0 à 5 % d'agents de coalescence, de 0,2 à 5 % d'agents épaississants, et de 0 à 0,5 % d'agents mouillants. 8 ) Procédé selon la revendication 7, 20 caractérisé en ce que la composition polymérisable renferme des charges minérales ayant une granulométrie comprise entre 0,1 et 100 m, de préférence entre 5 et 50 m. 25 91 Procédé selon l'une quelconque des revendications 1 à 8, caractérisé en ce que l'on applique au moins 50 ml de composition polymérisable par mètre car-ré de surface à bâtir. 30 10 ) Procédé selon l'une quelconque des revendications 1 à 9, caractérisé en ce que l'on ajoute à la composition polymérisable un agent activateur de prise notamment constitué par un liant hydraulique de préférence dispersé dans un solvant organique. 35 11 ) Procédé selon la revendication 10, caractérisé en ce quel'on ajoute à la composition polymérisable 30 à 70 % en poids d'agent activateur de prise.5